(57)【特許請求の範囲】
【請求項１】
電解質層と、前記電解質層を挟んで第１の方向に互いに対向する空気極および燃料極と、を備える電気化学反応単セルにおいて、
前記空気極と前記燃料極との少なくとも一方は、
第１の層と、
前記第１の方向において前記第１の層の前記電解質層側に位置する第２の層と、
を含み、
前記第１の層の前記第１の方向に平行な少なくとも１つの断面に、以下の関係Ｓ，Ｔを満たす領域が存在することを特徴とする、電気化学反応単セル。
関係Ｓ：Ｒ（１）≧２０％
（ただし、Ｒ（１）は、所定の範囲における粒子の全数に対する第１種粒子の数の割合であり、前記第１種粒子は、前記第１の方向における粒長Ｄ１に対する前記第１の方向に直交する第２の方向における粒長Ｄ２の比であるアスペクト比（Ｄ２／Ｄ１）が２以上である粒子である。）
関係Ｔ：ａＤ２（Ａ）＜ａＤ２（１）
（ただし、ａＤ２（Ａ）は、前記所定の範囲における全粒子の粒長Ｄ２の平均値であり、ａＤ２（１）は、前記所定の範囲における前記第１種粒子の粒長Ｄ２の平均値である。）
【請求項２】
請求項１に記載の電気化学反応単セルにおいて、
前記領域は、以下の関係Ｕを満たす領域であることを特徴とする、電気化学反応単セル。
関係Ｕ：Ｅ≦０．６８（μｍ）
（ただし、Ｅは、前記所定の範囲における各粒子の粒長Ｄ２の偏差の絶対値である。）
【請求項３】
請求項１または請求項２に記載の電気化学反応単セルにおいて、
前記領域は、以下の関係Ｖを満たす領域であることを特徴とする、電気化学反応単セル。
関係Ｖ：Ｒ（２）≧２３％
（ただし、Ｒ（２）は、前記所定の範囲における粒子の全数に対する第２種粒子の数の割合であり、前記第２種粒子は、アスペクト比（Ｄ２／Ｄ１）が１以下である粒子である。）
【請求項４】
請求項１から請求項３までのいずれか一項に記載の電気化学反応単セルにおいて、
前記第１の層の前記第１の方向に平行な３つの断面であって、前記第１の方向視で前記空気極を長手方向に４等分する３つの断面に、前記領域が存在することを特徴とする、電気化学反応単セル。
【請求項５】
インターコネクタ−電気化学反応単セル複合体において、
請求項１から請求項４までのいずれか一項に記載の電気化学反応単セルと、
前記電気化学反応単セルの前記空気極と前記燃料極との前記少なくとも一方側に配置され、前記空気極と前記燃料極との前記少なくとも一方側に突出する凸部を有するインターコネクタと、
を備えることを特徴とする、インターコネクタ−電気化学反応単セル複合体。
【請求項６】
請求項１から請求項４までのいずれか一項に記載の電気化学反応単セルにおいて、
前記電解質層は、固体酸化物または炭酸塩を含むことを特徴とする、電気化学反応単セル。
【請求項７】
前記第１の方向に並べて配置された複数の電気化学反応単セルを備える電気化学反応セルスタックにおいて、
前記電気化学反応単セルの少なくとも１つは、請求項１から請求項４までのいずれか一項に記載の電気化学反応単セルであることを特徴とする、電気化学反応セルスタック。
【発明の詳細な説明】
【技術分野】
【０００１】
本明細書によって開示される技術は、電気化学反応単セルに関する。
【背景技術】
【０００２】
水素と酸素との電気化学反応を利用して発電を行う燃料電池の種類の１つとして、固体酸化物を含む電解質層を備える固体酸化物形の燃料電池（以下、「ＳＯＦＣ」という）が知られている。ＳＯＦＣの最小構成単位である燃料電池単セル（以下、単に「単セル」という）は、電解質層と、電解質層を挟んで所定の方向(以下、「第１の方向」という)に互いに対向する空気極および燃料極とを含む（例えば特許文献１参照）。
【先行技術文献】
【特許文献】
【０００３】
【特許文献１】特開２０１４−４９３２１号公報
【発明の概要】
【発明が解決しようとする課題】
【０００４】
単セルにおいて、空気極と燃料極との少なくとも一方が、第１の層（「集電層」とも呼ばれる）と、第１の方向において第１の層の電解質層側（すなわち、第１の層より電解質層に近い側）に位置する第２の層（「活性層」とも呼ばれる）とを含むように構成される場合がある。このような構成の単セルにおいて、各部材の熱膨張に伴う応力や他の部材（例えばインターコネクタ）からの押圧力による応力等を原因として、単セルの表面にクラックが発生することがある。従来の単セルの構成では、単セルの表面に発生したクラックが電極の第１の層を通って電解質層により近い第２の層まで伸展することにより、単セルの性能が低下するおそれがある。
【０００５】
なお、このような課題は、水の電気分解反応を利用して水素の生成を行う固体酸化物形の電解セル（以下、「ＳＯＥＣ」という）の最小構成単位である電解セルにも共通の課題である。なお、本明細書では、燃料電池単セルと電解セルとをまとめて電気化学反応単セルと呼ぶ。また、このような課題は、ＳＯＦＣやＳＯＥＣに限らず、他のタイプの電気化学反応単セルにも共通の課題である。
【０００６】
本明細書では、上述した課題を解決することが可能な技術を開示する。
【課題を解決するための手段】
【０００７】
本明細書に開示される技術は、例えば、以下の形態として実現することが可能である。
【０００８】
（１）本明細書に開示される電気化学反応単セルは、電解質層と、前記電解質層を挟んで第１の方向に互いに対向する空気極および燃料極と、を備える電気化学反応単セルにおいて、前記空気極と前記燃料極との少なくとも一方は、第１の層と、前記第１の方向において前記第１の層の前記電解質層側に位置する第２の層と、を含み、前記第１の層の前記第１の方向に平行な少なくとも１つの断面に、以下の関係Ｓ，Ｔを満たす領域が存在する。
関係Ｓ：Ｒ（１）≧２０％（ただし、Ｒ（１）は、所定の範囲における粒子の全数に対する第１種粒子の数の割合であり、前記第１種粒子は、前記第１の方向における粒長Ｄ１に対する前記第１の方向に直交する第２の方向における粒長Ｄ２の比であるアスペクト比（Ｄ２／Ｄ１）が２以上である粒子である。）
関係Ｔ：ａＤ２（Ａ）＜ａＤ２（１）（ただし、ａＤ２（Ａ）は、前記所定の範囲における全粒子の粒長Ｄ２の平均値であり、ａＤ２（１）は、前記所定の範囲における前記第１種粒子の粒長Ｄ２の平均値である。）
粒長Ｄ２が比較的大きく、かつ、第１の方向に直交する方向に長い形状である第１種粒子は、電気化学反応単セルの表面に発生したクラックの第１の方向への伸展を止めるストッパーとして機能するところ、本電気化学反応単セルによれば、電極の第１の層における第１種粒子の構成割合Ｒ（１）が比較的多く、かつ、第１種粒子の粒長Ｄ２の平均値ａＤ２（１）が全粒子の粒長Ｄ２の平均値ａＤ２（Ａ）より大きいため、電気化学反応単セルの表面に発生したクラックが第１の層内を第１の方向に伸展して電解質層により近い位置にある第２の層に至ることを抑制することができ、電気化学反応単セルの性能低下を抑制することができる。
【０００９】
（２）上記電気化学反応単セルにおいて、前記領域は、以下の関係Ｕを満たす領域である構成としてもよい。
関係Ｕ：Ｅ≦０．６８（μｍ）（ただし、Ｅは、前記所定の範囲における各粒子の粒長Ｄ２の偏差の絶対値である。）
本電気化学反応単セルによれば、電極の第１の層における第２の方向の粒長Ｄ２のばらつきが比較的小さいことから、粒子同士の接触点が多くなり、導電経路が一定以上確保され、電気化学反応単セルの初期性能が低下することを抑制することができる。
【００１０】
（３）上記電気化学反応単セルにおいて、前記領域は、以下の関係Ｖを満たす領域である構成としてもよい。
関係Ｖ：Ｒ（２）≧２３％（ただし、Ｒ（２）は、前記所定の範囲における粒子の全数に対する第２種粒子の数の割合であり、前記第２種粒子は、アスペクト比（Ｄ２／Ｄ１）が１以下である粒子である。）
第１の方向に長い形状である第２種粒子は、第１の方向における導電性確保の点で有利であるところ、本電気化学反応単セルによれば、電極の第１の層における第２種粒子の構成割合Ｒ（２）が比較的多いため、電極の導電性低下を抑制することができる。
【００１１】
（４）上記電気化学反応単セルにおいて、前記第１の層の前記第１の方向に平行な３つの断面であって、前記第１の方向視で前記空気極を長手方向に４等分する３つの断面に、前記領域が存在する構成としてもよい。本電気化学反応単セルによれば、第２の方向において満遍なく、電極の第１の層における第１種粒子の構成割合Ｒ（１）が比較的多いため、電気化学反応単セルの性能低下を効果的に抑制することができる。
【００１２】
（５）また、本明細書に開示されるインターコネクタ−電気化学反応単セル複合体は、上記電気化学反応単セルと、前記電気化学反応単セルの前記空気極と前記燃料極との前記少なくとも一方側に配置され、前記空気極と前記燃料極との前記少なくとも一方側に突出する凸部を有するインターコネクタと、を備える。本インターコネクタ−電気化学反応単セル複合体によれば、インターコネクタの凸部からの押圧力による応力により電気化学反応単セルの表面にクラックが発生しても、当該クラックが第１の層内を第１の方向に伸展して電解質層により近い位置にある第２の層に至ることを抑制することができ、電気化学反応単セルの性能低下を抑制することができる。
【００１３】
（６）上記電気化学反応単セルにおいて、前記電解質層は、固体酸化物または炭酸塩を含む構成としてもよい。本電気化学反応単セルによれば、比較的高温で運転が行われる電気化学反応単セルにおいて、各部材の熱膨張による応力によって電気化学反応単セルの表面にクラックが発生しても、当該クラックが第１の層内を第１の方向に伸展して電解質層により近い位置にある第２の層に至ることを抑制することができ、電気化学反応単セルの性能低下を抑制することができる。
【００１４】
なお、本明細書に開示される技術は、種々の形態で実現することが可能であり、例えば、電気化学反応単セル（燃料電池単セルまたは電解セル）、電気化学反応単セルとインターコネクタとを備えるインターコネクタ−電気化学反応単セル複合体（インターコネクタ−燃料電池単セル複合体またはインターコネクタ−電解セル複合体）、複数の電気化学反応単セルを備える電気化学反応セルスタック（燃料電池スタックまたは電解セルスタック）、それらの製造方法等の形態で実現することが可能である。
【図面の簡単な説明】
【００１５】
【図１】本実施形態における燃料電池スタック１００の外観構成を示す斜視図である。
【図２】図１のＩＩ−ＩＩの位置における燃料電池スタック１００のＸＺ断面構成を示す説明図である。
【図３】図１のＩＩＩ−ＩＩＩの位置における燃料電池スタック１００のＹＺ断面構成を示す説明図である。
【図４】図２に示す断面と同一の位置における互いに隣接する２つの発電単位１０２のＸＺ断面構成を示す説明図である。
【図５】図３に示す断面と同一の位置における互いに隣接する２つの発電単位１０２のＹＺ断面構成を示す説明図である。
【図６】第１の性能評価の結果を示す説明図である。
【図７】サンプル１（比較例）における空気極１１４の集電層４１０のＸＺ断面構成を模式的に示す説明図である。
【図８】サンプル２（実施例）における空気極１１４の集電層４１０のＸＺ断面構成を模式的に示す説明図である。
【図９】第２の性能評価の結果を示す説明図である。
【発明を実施するための形態】
【００１６】
Ａ．実施形態：
Ａ−１．構成：
（燃料電池スタック１００の構成）
図１は、本実施形態における燃料電池スタック１００の外観構成を示す斜視図であり、図２は、図１のＩＩ−ＩＩの位置における燃料電池スタック１００のＸＺ断面構成を示す説明図であり、図３は、図１のＩＩＩ−ＩＩＩの位置における燃料電池スタック１００のＹＺ断面構成を示す説明図である。各図には、方向を特定するための互いに直交するＸＹＺ軸が示されている。本明細書では、便宜的に、Ｚ軸正方向を上方向と呼び、Ｚ軸負方向を下方向と呼ぶものとするが、燃料電池スタック１００は実際にはそのような向きとは異なる向きで設置されてもよい。図４以降についても同様である。
【００１７】
燃料電池スタック１００は、複数の（本実施形態では７つの）発電単位１０２と、一対のエンドプレート１０４，１０６とを備える。７つの発電単位１０２は、所定の配列方向（本実施形態では上下方向）に並べて配置されている。一対のエンドプレート１０４，１０６は、７つの発電単位１０２から構成される集合体を上下から挟むように配置されている。なお、上記配列方向（上下方向）は、特許請求の範囲における第１の方向に相当する。
【００１８】
燃料電池スタック１００を構成する各層（発電単位１０２、エンドプレート１０４，１０６）のＺ方向回りの周縁部には、上下方向に貫通する複数の（本実施形態では８つの）孔が形成されており、各層に形成され互いに対応する孔同士が上下方向に連通して、一方のエンドプレート１０４から他方のエンドプレート１０６にわたって上下方向に延びる連通孔１０８を構成している。以下の説明では、連通孔１０８を構成するために燃料電池スタック１００の各層に形成された孔も、連通孔１０８と呼ぶ場合がある。
【００１９】
各連通孔１０８には上下方向に延びるボルト２２が挿通されており、ボルト２２とボルト２２の両側に嵌められたナット２４とによって、燃料電池スタック１００は締結されている。なお、図２および図３に示すように、ボルト２２の一方の側（上側）に嵌められたナット２４と燃料電池スタック１００の上端を構成するエンドプレート１０４の上側表面との間、および、ボルト２２の他方の側（下側）に嵌められたナット２４と燃料電池スタック１００の下端を構成するエンドプレート１０６の下側表面との間には、絶縁シート２６が介在している。ただし、後述のガス通路部材２７が設けられた箇所では、ナット２４とエンドプレート１０６の表面との間に、ガス通路部材２７とガス通路部材２７の上側および下側のそれぞれに配置された絶縁シート２６とが介在している。絶縁シート２６は、例えばマイカシートや、セラミック繊維シート、セラミック圧粉シート、ガラスシート、ガラスセラミック複合剤等により構成される。
【００２０】
各ボルト２２の軸部の外径は各連通孔１０８の内径より小さい。そのため、各ボルト２２の軸部の外周面と各連通孔１０８の内周面との間には、空間が確保されている。図１および図２に示すように、燃料電池スタック１００のＺ方向回りの外周における１つの辺（Ｙ軸に平行な２つの辺の内のＸ軸正方向側の辺）の中点付近に位置するボルト２２（ボルト２２Ａ）と、そのボルト２２Ａが挿通された連通孔１０８とにより形成された空間は、燃料電池スタック１００の外部から酸化剤ガスＯＧが導入され、その酸化剤ガスＯＧを各発電単位１０２に供給するガス流路である酸化剤ガス導入マニホールド１６１として機能し、該辺の反対側の辺（Ｙ軸に平行な２つの辺の内のＸ軸負方向側の辺）の中点付近に位置するボルト２２（ボルト２２Ｂ）と、そのボルト２２Ｂが挿通された連通孔１０８とにより形成された空間は、各発電単位１０２の空気室１６６から排出されたガスである酸化剤オフガスＯＯＧを燃料電池スタック１００の外部へと排出する酸化剤ガス排出マニホールド１６２として機能する。なお、本実施形態では、酸化剤ガスＯＧとして、例えば空気が使用される。
【００２１】
また、図１および図３に示すように、燃料電池スタック１００のＺ方向回りの外周における１つの辺（Ｘ軸に平行な２つの辺の内のＹ軸正方向側の辺）の中点付近に位置するボルト２２（ボルト２２Ｄ）と、そのボルト２２Ｄが挿通された連通孔１０８とにより形成された空間は、燃料電池スタック１００の外部から燃料ガスＦＧが導入され、その燃料ガスＦＧを各発電単位１０２に供給する燃料ガス導入マニホールド１７１として機能し、該辺の反対側の辺（Ｘ軸に平行な２つの辺の内のＹ軸負方向側の辺）の中点付近に位置するボルト２２（ボルト２２Ｅ）と、そのボルト２２Ｅが挿通された連通孔１０８とにより形成された空間は、各発電単位１０２の燃料室１７６から排出されたガスである燃料オフガスＦＯＧを燃料電池スタック１００の外部へと排出する燃料ガス排出マニホールド１７２として機能する。なお、本実施形態では、燃料ガスＦＧとして、例えば都市ガスを改質した水素リッチなガスが使用される。
【００２２】
燃料電池スタック１００には、４つのガス通路部材２７が設けられている。各ガス通路部材２７は、中空筒状の本体部２８と、本体部２８の側面から分岐した中空筒状の分岐部２９とを有している。分岐部２９の孔は本体部２８の孔と連通している。各ガス通路部材２７の分岐部２９には、ガス配管（図示せず）が接続される。また、図２に示すように、酸化剤ガス導入マニホールド１６１を形成するボルト２２Ａの位置に配置されたガス通路部材２７の本体部２８の孔は、酸化剤ガス導入マニホールド１６１に連通しており、酸化剤ガス排出マニホールド１６２を形成するボルト２２Ｂの位置に配置されたガス通路部材２７の本体部２８の孔は、酸化剤ガス排出マニホールド１６２に連通している。また、図３に示すように、燃料ガス導入マニホールド１７１を形成するボルト２２Ｄの位置に配置されたガス通路部材２７の本体部２８の孔は、燃料ガス導入マニホールド１７１に連通しており、燃料ガス排出マニホールド１７２を形成するボルト２２Ｅの位置に配置されたガス通路部材２７の本体部２８の孔は、燃料ガス排出マニホールド１７２に連通している。
【００２３】
（エンドプレート１０４，１０６の構成）
一対のエンドプレート１０４，１０６は、略矩形の平板形状の導電性部材であり、例えばステンレスにより形成されている。一方のエンドプレート１０４は、最も上に位置する発電単位１０２の上側に配置され、他方のエンドプレート１０６は、最も下に位置する発電単位１０２の下側に配置されている。一対のエンドプレート１０４，１０６によって複数の発電単位１０２が押圧された状態で挟持されている。上側のエンドプレート１０４は、燃料電池スタック１００のプラス側の出力端子として機能し、下側のエンドプレート１０６は、燃料電池スタック１００のマイナス側の出力端子として機能する。
【００２４】
（発電単位１０２の構成）
図４は、図２に示す断面と同一の位置における互いに隣接する２つの発電単位１０２のＸＺ断面構成を示す説明図であり、図５は、図３に示す断面と同一の位置における互いに隣接する２つの発電単位１０２のＹＺ断面構成を示す説明図である。
【００２５】
図４および図５に示すように、発電の最小単位である発電単位１０２は、単セル１１０と、セパレータ１２０と、空気極側フレーム１３０と、空気極側集電体１３４と、燃料極側フレーム１４０と、燃料極側集電体１４４と、発電単位１０２の最上層および最下層を構成する一対のインターコネクタ１５０とを備えている。セパレータ１２０、空気極側フレーム１３０、燃料極側フレーム１４０、インターコネクタ１５０におけるＺ方向回りの周縁部には、上述したボルト２２が挿通される連通孔１０８に対応する孔が形成されている。
【００２６】
インターコネクタ１５０は、略矩形の平板形状の導電性部材であり、例えばフェライト系ステンレスにより形成されている。インターコネクタ１５０は、発電単位１０２間の電気的導通を確保すると共に、発電単位１０２間での反応ガスの混合を防止する。なお、本実施形態では、２つの発電単位１０２が隣接して配置されている場合、１つのインターコネクタ１５０は、隣接する２つの発電単位１０２に共有されている。すなわち、ある発電単位１０２における上側のインターコネクタ１５０は、その発電単位１０２の上側に隣接する他の発電単位１０２における下側のインターコネクタ１５０と同一部材である。また、燃料電池スタック１００は一対のエンドプレート１０４，１０６を備えているため、燃料電池スタック１００において最も上に位置する発電単位１０２は上側のインターコネクタ１５０を備えておらず、最も下に位置する発電単位１０２は下側のインターコネクタ１５０を備えていない（図２および図３参照）。
【００２７】
単セル１１０は、電解質層１１２と、電解質層１１２を挟んで上下方向（発電単位１０２が並ぶ配列方向）に互いに対向する空気極（カソード)１１４および燃料極（アノード）１１６とを備える。なお、本実施形態の単セル１１０は、燃料極１１６で電解質層１１２および空気極１１４を支持する燃料極支持形の単セルである。
【００２８】
電解質層１１２は、略矩形の平板形状部材であり、例えば、ＹＳＺ（イットリア安定化ジルコニア）、ＳｃＳＺ（スカンジア安定化ジルコニア）、ＳＤＣ（サマリウムドープセリア）、ＧＤＣ（ガドリニウムドープセリア）、ペロブスカイト型酸化物等の固体酸化物により形成されている。空気極１１４は、略矩形の平板形状部材であり、例えば、ペロブスカイト型酸化物（例えばＬＳＣＦ（ランタンストロンチウムコバルト鉄酸化物）、ＬＳＭ（ランタンストロンチウムマンガン酸化物）、ＬＮＦ（ランタンニッケル鉄））により形成されている。空気極１１４の構成については、後に詳述する。燃料極１１６は、略矩形の平板形状部材であり、例えば、Ｎｉ（ニッケル）、Ｎｉとセラミック粒子からなるサーメット、Ｎｉ基合金等により形成されている。このように、本実施形態の単セル１１０（発電単位１０２）は、電解質として固体酸化物を用いる固体酸化物形燃料電池（ＳＯＦＣ）である。
【００２９】
セパレータ１２０は、中央付近に上下方向に貫通する略矩形の孔１２１が形成されたフレーム状の部材であり、例えば、金属により形成されている。セパレータ１２０における孔１２１の周囲部分は、電解質層１１２における空気極１１４の側の表面の周縁部に対向している。セパレータ１２０は、その対向した部分に配置されたロウ材（例えばＡｇロウ）により形成された接合部１２４により、電解質層１１２（単セル１１０）と接合されている。セパレータ１２０により、空気極１１４に面する空気室１６６と燃料極１１６に面する燃料室１７６とが区画され、単セル１１０の周縁部における一方の電極側から他方の電極側へのガスのリークが抑制される。なお、セパレータ１２０が接合された単セル１１０をセパレータ付き単セルともいう。
【００３０】
空気極側フレーム１３０は、中央付近に上下方向に貫通する略矩形の孔１３１が形成されたフレーム状の部材であり、例えば、マイカ等の絶縁体により形成されている。空気極側フレーム１３０の孔１３１は、空気極１１４に面する空気室１６６を構成する。空気極側フレーム１３０は、セパレータ１２０における電解質層１１２に対向する側とは反対側の表面の周縁部と、インターコネクタ１５０における空気極１１４に対向する側の表面の周縁部とに接触している。また、空気極側フレーム１３０によって、発電単位１０２に含まれる一対のインターコネクタ１５０間が電気的に絶縁される。また、空気極側フレーム１３０には、酸化剤ガス導入マニホールド１６１と空気室１６６とを連通する酸化剤ガス供給連通孔１３２と、空気室１６６と酸化剤ガス排出マニホールド１６２とを連通する酸化剤ガス排出連通孔１３３とが形成されている。
【００３１】
燃料極側フレーム１４０は、中央付近に上下方向に貫通する略矩形の孔１４１が形成されたフレーム状の部材であり、例えば、金属により形成されている。燃料極側フレーム１４０の孔１４１は、燃料極１１６に面する燃料室１７６を構成する。燃料極側フレーム１４０は、セパレータ１２０における電解質層１１２に対向する側の表面の周縁部と、インターコネクタ１５０における燃料極１１６に対向する側の表面の周縁部とに接触している。また、燃料極側フレーム１４０には、燃料ガス導入マニホールド１７１と燃料室１７６とを連通する燃料ガス供給連通孔１４２と、燃料室１７６と燃料ガス排出マニホールド１７２とを連通する燃料ガス排出連通孔１４３とが形成されている。
【００３２】
燃料極側集電体１４４は、燃料室１７６内に配置されている。燃料極側集電体１４４は、インターコネクタ対向部１４６と、電極対向部１４５と、電極対向部１４５とインターコネクタ対向部１４６とをつなぐ連接部１４７とを備えており、例えば、ニッケルやニッケル合金、ステンレス等により形成されている。電極対向部１４５は、燃料極１１６における電解質層１１２に対向する側とは反対側の表面に接触しており、インターコネクタ対向部１４６は、インターコネクタ１５０における燃料極１１６に対向する側の表面に接触している。ただし、上述したように、燃料電池スタック１００において最も下に位置する発電単位１０２は下側のインターコネクタ１５０を備えていないため、当該発電単位１０２におけるインターコネクタ対向部１４６は、下側のエンドプレート１０６に接触している。燃料極側集電体１４４は、このような構成であるため、燃料極１１６とインターコネクタ１５０（またはエンドプレート１０６）とを電気的に接続する。なお、電極対向部１４５とインターコネクタ対向部１４６との間には、例えばマイカにより形成されたスペーサー１４９が配置されている。そのため、燃料極側集電体１４４が温度サイクルや反応ガス圧力変動による発電単位１０２の変形に追随し、燃料極側集電体１４４を介した燃料極１１６とインターコネクタ１５０（またはエンドプレート１０６）との電気的接続が良好に維持される。
【００３３】
空気極側集電体１３４は、空気室１６６内に配置されている。空気極側集電体１３４は、複数の略四角柱状の集電体要素１３５から構成されており、例えば、フェライト系ステンレスにより形成されている。空気極側集電体１３４は、空気極１１４における電解質層１１２に対向する側とは反対側の表面と、インターコネクタ１５０における空気極１１４に対向する側の表面とに接触している。ただし、上述したように、燃料電池スタック１００において最も上に位置する発電単位１０２は上側のインターコネクタ１５０を備えていないため、当該発電単位１０２における空気極側集電体１３４は、上側のエンドプレート１０４に接触している。空気極側集電体１３４は、このような構成であるため、空気極１１４とインターコネクタ１５０（またはエンドプレート１０４）とを電気的に接続する。なお、本実施形態では、空気極側集電体１３４とインターコネクタ１５０とは一体の部材として形成されている。すなわち、該一体の部材の内の、上下方向（Ｚ軸方向）に直交する平板形の部分がインターコネクタ１５０として機能し、該平板形の部分から空気極１１４に向けて突出するように形成された複数の凸部である集電体要素１３５が空気極側集電体１３４として機能する。また、空気極側集電体１３４とインターコネクタ１５０との一体部材は、導電性のコートによって覆われていてもよく、空気極１１４と空気極側集電体１３４との間には、両者を接合する導電性の接合層が介在していてもよい。空気極側集電体１３４とインターコネクタ１５０との一体部材を、単にインターコネクタと呼ぶ場合もある。
【００３４】
なお、本明細書では、図４および図５に示すように、各発電単位１０２から空気極側フレーム１３０と空気極側フレーム１３０側のインターコネクタ１５０とを除いた構造体、すなわち、単セル１１０と、セパレータ１２０と、燃料極側フレーム１４０と、燃料極側フレーム１４０側のインターコネクタ１５０とを備える構造体を、インターコネクタ−燃料電池単セル複合体１０７ともいう。上述したように、燃料電池スタック１００は、上下方向に並べて配置された複数の発電単位１０２を備えるが、換言すれば、燃料電池スタック１００は、空気極側フレーム１３０を挟んで並べて配置された複数のインターコネクタ−燃料電池単セル複合体１０７を備えると言える。インターコネクタ−燃料電池単セル複合体１０７は、インターコネクタ−電気化学反応単セル複合体の一例である。
【００３５】
Ａ−２．燃料電池スタック１００の動作：
図２および図４に示すように、酸化剤ガス導入マニホールド１６１の位置に設けられたガス通路部材２７の分岐部２９に接続されたガス配管（図示せず）を介して酸化剤ガスＯＧが供給されると、酸化剤ガスＯＧは、ガス通路部材２７の分岐部２９および本体部２８の孔を介して酸化剤ガス導入マニホールド１６１に供給され、酸化剤ガス導入マニホールド１６１から各発電単位１０２の酸化剤ガス供給連通孔１３２を介して、空気室１６６に供給される。また、図３および図５に示すように、燃料ガス導入マニホールド１７１の位置に設けられたガス通路部材２７の分岐部２９に接続されたガス配管（図示せず）を介して燃料ガスＦＧが供給されると、燃料ガスＦＧは、ガス通路部材２７の分岐部２９および本体部２８の孔を介して燃料ガス導入マニホールド１７１に供給され、燃料ガス導入マニホールド１７１から各発電単位１０２の燃料ガス供給連通孔１４２を介して、燃料室１７６に供給される。
【００３６】
各発電単位１０２の空気室１６６に酸化剤ガスＯＧが供給され、燃料室１７６に燃料ガスＦＧが供給されると、単セル１１０において酸化剤ガスＯＧおよび燃料ガスＦＧの電気化学反応による発電が行われる。この発電反応は発熱反応である。各発電単位１０２において、単セル１１０の空気極１１４は空気極側集電体１３４を介して一方のインターコネクタ１５０に電気的に接続され、燃料極１１６は燃料極側集電体１４４を介して他方のインターコネクタ１５０に電気的に接続されている。また、燃料電池スタック１００に含まれる複数の発電単位１０２は、電気的に直列に接続されている。そのため、燃料電池スタック１００の出力端子として機能するエンドプレート１０４，１０６から、各発電単位１０２において生成された電気エネルギーが取り出される。なお、ＳＯＦＣは、比較的高温（例えば７００℃から１０００℃）で発電が行われることから、起動後、発電により発生する熱で高温が維持できる状態になるまで、燃料電池スタック１００が加熱器（図示せず）により加熱されてもよい。
【００３７】
各発電単位１０２の空気室１６６から排出された酸化剤オフガスＯＯＧは、図２および図４に示すように、酸化剤ガス排出連通孔１３３を介して酸化剤ガス排出マニホールド１６２に排出され、さらに酸化剤ガス排出マニホールド１６２の位置に設けられたガス通路部材２７の本体部２８および分岐部２９の孔を経て、当該分岐部２９に接続されたガス配管（図示せず）を介して燃料電池スタック１００の外部に排出される。また、各発電単位１０２の燃料室１７６から排出された燃料オフガスＦＯＧは、図３および図５に示すように、燃料ガス排出連通孔１４３を介して燃料ガス排出マニホールド１７２に排出され、さらに燃料ガス排出マニホールド１７２の位置に設けられたガス通路部材２７の本体部２８および分岐部２９の孔を経て、当該分岐部２９に接続されたガス配管（図示しない）を介して燃料電池スタック１００の外部に排出される。
【００３８】
Ａ−３．空気極１１４の詳細構成：
図５に示すように、空気極１１４は、活性層４２０と集電層４１０とを含む。活性層４２０は、Ｚ方向において、集電層４１０の電解質層１１２側、すなわち、集電層４１０より電解質層１１２に近い側に位置する。
【００３９】
空気極１１４の活性層４２０は、主として、酸化剤ガスＯＧに含まれる酸素のイオン化反応の場として機能する層である。本実施形態では、活性層４２０は、ペロブスカイト型酸化物と、活性化物質としてのＧＤＣ（ガドリニウムドープセリア）とを含む。空気極１１４の集電層４１０は、主として、空気室１６６から供給された酸化剤ガスＯＧを拡散させると共に、発電反応により得られた電気を集電する場として機能する層である。集電層４１０は、ペロブスカイト型酸化物を含むが、ＧＤＣを含まない。なお、活性層４２０は、集電層４１０と比較して、粒径が全体的に小さく、かつ、緻密質である（すなわち、気孔率が低い）。活性層４２０は、特許請求の範囲における第２の層に相当し、集電層４１０は、特許請求の範囲における第１の層に相当する。
【００４０】
Ａ−４．性能評価：
本実施形態の燃料電池スタック１００は、空気極１１４の集電層４１０の構成に特徴がある。以下、空気極１１４の集電層４１０の構成が互いに異なる複数のサンプルを用いて行った各種性能評価について説明する。
【００４１】
（発電劣化率についての性能評価）
第１の性能評価として、空気極１１４の集電層４１０の構成が互いに異なる複数の単セル１１０のサンプル（サンプル１およびサンプル２）を用いて、発電劣化率を測定した。図６は、第１の性能評価の結果を示す説明図である。また、図７は、サンプル１（比較例）における空気極１１４の集電層４１０（４１０（１））のＸＺ断面構成を模式的に示す説明図であり、図８は、サンプル２（実施例）における空気極１１４の集電層４１０（４１０（２））のＸＺ断面構成を模式的に示す説明図である。
【００４２】
図７および図８に示すように、第１の性能評価では、空気極１１４の集電層４１０に含まれる各粒子を、Ｚ方向における粒長Ｄ１に対するＺ方向に直交する方向（例えばＸ方向であり、以下「面方向」という）における粒長Ｄ２の比であるアスペクト比（Ｄ２／Ｄ１）により、第１種粒子Ｐ１と、第２種粒子Ｐ２と、第３種粒子Ｐ３との３種類に分類した。第１種粒子Ｐ１は、アスペクト比（Ｄ２／Ｄ１）が２以上の粒子であり、面方向に長い形状の粒子である。第２種粒子Ｐ２は、アスペクト比（Ｄ２／Ｄ１）が１以下の粒子であり、Ｚ方向（上下方向）に長い形状の粒子である。第３種粒子Ｐ３は、第１種粒子Ｐ１および第２種粒子Ｐ２以外の粒子である。
【００４３】
図６に示すように、サンプル１の集電層４１０では、Ｚ方向に平行なある断面（例えばＸＺ断面）において、各種粒子の構成割合Ｒ（ｎ）は以下の通りであった。なお、構成割合Ｒ（ｎ）は、断面の所定の範囲における粒子の全数に対する第ｎ種粒子Ｐｎの数の割合である（ただし、ｎ＝１，２，３）。
・第１種粒子Ｐ１の構成割合Ｒ（１）＝１０（％）
・第２種粒子Ｐ２の構成割合Ｒ（２）＝２３（％）
・第３種粒子Ｐ３の構成割合Ｒ（３）＝６７（％）
【００４４】
一方、サンプル２の集電層４１０では、Ｚ方向に平行なある断面（例えばＸＺ断面）において、各種粒子の構成割合Ｒ（ｎ）は以下の通りであった。
・第１種粒子Ｐ１の構成割合Ｒ（１）＝２０（％）
・第２種粒子Ｐ２の構成割合Ｒ（２）＝２３（％）
・第３種粒子Ｐ３の構成割合Ｒ（３）＝５７（％）
【００４５】
このように、サンプル１の集電層４１０（図７参照）では、第１種粒子Ｐ１の構成割合Ｒ（１）が比較的少なく、サンプル２の集電層４１０（図８参照）では、第１種粒子Ｐ１の構成割合Ｒ（１）が比較的多い。また、集電層４１０に含まれる第２種粒子Ｐ２の構成割合Ｒ（２）は、サンプル１とサンプル２とで同等である。
【００４６】
また、図６に示すように、サンプル１の集電層４１０では、上記断面において、面方向の粒長Ｄ２の平均は以下の通りであった。なお、全粒子平均粒長ａＤ２（Ａ）は、上記断面の上記所定の範囲における全粒子の粒長Ｄ２の平均値であり、第１種粒子平均粒長ａＤ２（１）は、上記断面の上記所定の範囲における第１種粒子Ｐ１の粒長Ｄ２の平均値である。
・全粒子平均粒長ａＤ２（Ａ）＝１．３７（μｍ）
・第１種粒子平均粒長ａＤ２（１）＝１．９９（μｍ）
【００４７】
一方、サンプル２の集電層４１０では、上記断面において、面方向の粒長Ｄ２の平均は以下の通りであった。
・全粒子平均粒長ａＤ２（Ａ）＝１．２（μｍ）
・第１種粒子平均粒長ａＤ２（１）＝１．５６（μｍ）
【００４８】
このように、サンプル１とサンプル２とのいずれにおいても、全粒子平均粒長ａＤ２（Ａ）＜第１種粒子平均粒長ａＤ２（１）という関係が成立した。すなわち、サンプル１とサンプル２とのいずれにおいても、第１種粒子Ｐ１の面方向の粒長Ｄ２は、他の種類の粒子と比較して大きいと言える。
【００４９】
第１の性能評価では、上記２つの単セル１１０のサンプル（サンプル１およびサンプル２）を用いて、定常運転から運転を停止する動作と停止状態から運転を再開する動作とを繰り返す試験により発電劣化率を測定した。より詳細には、定常運転から運転を停止する動作と停止状態から運転を再開する動作との組合せを繰り返すことによって、サンプルの温度を高温から低温へ変化させ、複数回にわたってサンプルに熱衝撃を加えた。上記動作の組合せを約２０回繰り返した後の電圧（試験後電圧）を測定し、初期電圧に対する初期電圧と試験後電圧との差の割合を、発電劣化率（％）として算出した。
【００５０】
図６に示すように、サンプル１（比較例）では、発電劣化率が比較的高く、不合格（×）と判定された。一方、サンプル２（実施例）では、発電劣化率が極めて低く、合格（〇）と判定された。この要因としては、以下のことが考えられる。すなわち、単セル１１０を構成する各部材の熱膨張に伴う応力や、他の部材（例えば、インターコネクタの凸部として空気極側集電体１３４）からの押圧力による応力等を原因として、単セル１１０の表面、例えば空気極１１４の集電層４１０の表面にクラックが発生することがある。空気極１１４の集電層４１０の表面に発生したクラックが、集電層４１０を通って電解質層１１２により近い位置にある活性層４２０まで伸展すると、単セル１１０の発電性能が低下する。ここで、集電層４１０に含まれる粒子の内、粒長Ｄ２が比較的大きく、かつ、面方向に長い形状の第１種粒子Ｐ１は、このようなクラックのＺ方向への伸展を止めるストッパーとして機能する。サンプル１では、集電層４１０における第１種粒子Ｐ１の構成割合Ｒ（１）が比較的少ないため、単セル１１０の表面に発生したクラックが集電層４１０内をＺ方向に伸展して活性層４２０に至ることが抑制されず、単セル１１０の性能低下が抑制されなかったと考えられる。一方、サンプル２では、集電層４１０における第１種粒子Ｐ１の構成割合Ｒ（１）が比較的多く、かつ、第１種粒子平均粒長ａＤ２（１）が全粒子平均粒長ａＤ２（Ａ）より大きいため、単セル１１０の表面に発生したクラックが集電層４１０内をＺ方向に伸展して活性層４２０に至ることが抑制され、単セル１１０の性能低下が抑制されたものと考えられる。
【００５１】
このように、第１の性能評価の結果から、空気極１１４の集電層４１０が、Ｚ方向に平行な少なくとも１つの断面（例えばＸＺ断面）に、以下の関係Ｓ，Ｔを満たす領域が存在するように構成されていると、単セル１１０の表面に発生したクラックが集電層４１０を通って活性層４２０まで伸展することを抑制することができ、単セル１１０の性能を低下することができると言える。
関係Ｓ：第１種粒子Ｐ１の構成割合Ｒ（１）≧２０％
関係Ｔ：全粒子平均粒長ａＤ２（Ａ）＜第１種粒子平均粒長ａＤ２（１）
【００５２】
なお、空気極１１４の集電層４１０において、第１種粒子Ｐ１の構成割合Ｒ（１）が面方向において満遍なく高い構成であると、単セル１１０の表面におけるクラックの発生位置にかかわらず、発生したクラックが集電層４１０内をＺ方向に伸展して活性層４２０に至ることが抑制されるため、さらに好ましいと言える。そのため、例えば、集電層４１０のＺ方向に平行な３つの断面であって、Ｚ方向視で空気極１１４を長手方向に４等分する３つの断面に上記関係Ｓ，Ｔを満たす領域が存在するように、空気極１１４の集電層４１０が構成されていると、さらに好ましいと言える。
【００５３】
また、第１種粒子Ｐ１は、第２種粒子Ｐ２と比較して、Ｚ方向（上下方向）における導電性確保の点では不利であるため、空気極１１４の導電性低下を抑制するためには、集電層４１０にある程度以上の構成割合で第２種粒子Ｐ２が存在することが好ましい。そのため、第１の性能評価の結果を参照すると、上記関係Ｓ，Ｔを満たす領域が、以下の関係Ｖを満たす領域であると、空気極１１４の導電性低下を抑制することができ、さらに好ましいと言える。
関係Ｖ：第２種粒子Ｐ２の構成割合Ｒ（２）≧２３％
【００５４】
（初期電圧についての性能評価）
第２の性能評価として、サンプル１およびサンプル２を用いて、初期電圧を測定した。図９は、第２の性能評価の結果を示す説明図である。
【００５５】
サンプル１とサンプル２とは、Ｚ方向に平行なある断面（例えばＸＺ断面）の所定の範囲における各粒子の面方向の粒長Ｄ２の偏差（平均値との差）の程度が互いに異なる。具体的には、サンプル１では、上記偏差の絶対値の最大値（以下、「粒長最大偏差Ｅ」という）が０．９７（μｍ）と比較的大きく、サンプル２では、粒長最大偏差Ｅが０．６８（μｍ）と比較的小さい。すなわち、サンプル１では、面方向の粒長Ｄ２のばらつきが比較的大きく、サンプル２では、面方向の粒長Ｄ２のばらつきが比較的小さい。
【００５６】
第２の性能評価では、上記２つの単セル１１０のサンプルを用いて、０．３（Ａ／ｃｍ２）における初期電圧（Ｖ）を測定した。図９に示すように、サンプル１では、初期電圧が比較的低く、不合格（×）と判定された。一方、サンプル２では、初期電圧が比較的高く、良好（〇）と判定された。この要因としては、サンプル２では、集電層４１０における面方向の粒長Ｄ２のばらつきが比較的小さいことから、粒子同士の接触点が多くなり、導電経路が一定以上確保され、初期の発電性能が低下することが抑制されたものと考えられる。
【００５７】
このように、第２の性能評価の結果から、空気極１１４の集電層４１０が、Ｚ方向に平行な少なくとも１つの断面（例えばＸＺ断面）における上記関係Ｓ，Ｔを満たす領域が、以下の関係Ｕを満たす領域であると、初期の発電性能が低下することを抑制することができると言える。
関係Ｕ：粒長最大偏差Ｅ≦０．６８（μｍ）
【００５８】
Ａ−５．単セル１１０の製造方法：
本実施形態における単セル１１０の製造方法の一例は、次の通りである。
【００５９】
（電解質層１１２と燃料極１１６との積層体の形成）
ＢＥＴ法による比表面積が例えば５〜７ｍ２／ｇであるＹＳＺ粉末に対して、ブチラール樹脂と、可塑剤であるジオクチルフタレート（ＤＯＰ）と、分散剤と、トルエンとエタノールとの混合溶剤とを加え、ボールミルにて混合して、スラリーを調製する。得られたスラリーをドクターブレード法により薄膜化して、例えば厚さ約１０μｍの電解質層用グリーンシートを得る。また、ＢＥＴ法による比表面積が例えば３〜４ｍ２／ｇであるＮｉＯの粉末を、Ｎｉ重量に換算して５５質量部となるように秤量し、ＢＥＴ法による比表面積が例えば５〜７ｍ２／ｇであるＹＳＺの粉末４５質量部と混合して混合粉末を得る。この混合粉末に対して、ブチラール樹脂と、可塑剤であるＤＯＰと、分散剤と、トルエンとエタノールとの混合溶剤とを加え、ボールミルにて混合して、スラリーを調製する。得られたスラリーをドクターブレード法により薄膜化して、例えば厚さ２７０μｍの燃料極用グリーンシートを得る。電解質層用グリーンシートと燃料極用グリーンシートとを貼り付けて、乾燥させる。その後、例えば１４００℃にて焼成を行うことによって、電解質層１１２と燃料極１１６との積層体を得る。
【００６０】
（空気極１１４の形成）
次に、空気極１１４の活性層４２０の材料として、ＬＳＣＦ粉末と、ＧＤＣ粉末と、アルミナ粉末と、有機バインダとしてのポリビニルアルコールと、有機溶媒としてのブチルカルビトールとを混合し、粘度を調整して、活性層用ペーストを調製する。調整された活性層用ペーストを、電解質層１１２と燃料極１１６との積層体における電解質層１１２側の表面に、スクリーン印刷によって塗布し、乾燥させる。
【００６１】
また、空気極１１４の集電層４１０の材料として、ＬＳＣＦ粉末と、アルミナ粉末と、有機バインダとしてのポリビニルアルコールと、有機溶媒としてのブチルカルビトールとを混合し、粘度を調整して、集電層用ペーストを調製する。調整された集電層用ペーストを、上述した活性層用ペーストの上に、スクリーン印刷によって塗布し、乾燥させる。なお、空気極１１４の各層用ペーストの塗布方法として、例えば噴霧塗布といった他の方法も採用可能である。
【００６２】
その後、例えば１１００℃にて焼成を行うことによって、電解質層１１２と燃料極１１６との積層体における電解質層１１２側の表面に、活性層４２０と集電層４１０とから構成される空気極１１４が形成される。
【００６３】
なお、空気極１１４の集電層４１０における各種粒子の構成割合Ｒ（ｎ）は、例えば、以下の方法により調整することができる。すなわち、第１種粒子Ｐ１の構成割合Ｒ（１）を多くしたい場合には、空気極１１４の集電層４１０の材料としてのＬＳＣＦ粉末を作成するための粉砕処理の時間を比較的短くすることによって、粒子形状を比較的不均一にする。このようにすれば、比較的細長い形状のＬＳＣＦ粒子を多く含むＬＳＣＦ粉末材料が得られる。また、調整された集電層用ペーストを塗布して乾燥させた後、集電層用ペーストにＺ方向の圧縮力を加えることにより、集電層用ペーストに含まれる細長い形状のＬＳＣＦ粒子の少なくとも一部が、その長手方向が面方向に近づくように姿勢を変化させ、アスペクト比（Ｚ方向における粒長Ｄ１に対する面方向における粒長Ｄ２の比）が２以上である第１種粒子Ｐ１となる。そのため、このような方法により、集電層４１０における第１種粒子Ｐ１の構成割合Ｒ（１）を多くすることができる。また、第２種粒子Ｐ２の構成割合Ｒ（２）を多くしたい場合には、第１種粒子Ｐ１の構成割合Ｒ（１）を多くしたい場合と同様に、ＬＳＣＦ粉末を作成するための粉砕処理の時間を比較的短くすることによって粒子形状を比較的不均一にする。ただし、第２種粒子Ｐ２の構成割合Ｒ（２）を多くしたい場合には、集電層用ペーストを塗布して乾燥させた後に圧縮力を加えないか、圧縮力の大きさを小さくしたり圧縮時間を短くしたりして、細長い形状のＬＳＣＦ粒子の姿勢変化を促さない。これにより、集電層４１０における第２種粒子Ｐ２の構成割合Ｒ（２）を多くすることができる。なお、集電層４１０における第３種粒子Ｐ３の構成割合Ｒ（３）を多くしたい場合には、ＬＳＣＦ粉末を作成するための粉砕処理の時間を比較的長くすればよい。
【００６４】
以上の工程により、上述した構成の単セル１１０が製造される。なお、単セル１１０が製造された後、例えば、空気極１１４と空気極側集電体１３４との接合やボルト２２による燃料電池スタック１００の締結等の組み立て工程が行われることにより、上述した構成の燃料電池スタック１００が製造される。
【００６５】
Ａ−６．空気極１１４の分析方法：
（分析画像Ｍ１の取得方法）
粒長等に関して空気極１１４を分析する方法について説明する。まず、空気極１１４の分析に用いられる分析画像Ｍ１を以下の方法により取得する。単セル１１０において、上下方向（Ｚ軸方向）に平行な１つの断面（ただし空気極１１４を含む断面）を任意に設定し、当該断面において空気極１１４の上下方向における全体が確認できる画像を、分析画像Ｍ１として取得する。より詳細には、空気極１１４の上側表面（空気極側集電体１３４と接触する表面）が、画像を上下方向に１０等分して得られた１０個の分割領域の内の最も上の分割領域内に位置し、かつ、空気極１１４と電解質層１１２との境界が、最も下の分割領域内に位置している画像を、例えば走査型電子顕微鏡（ＳＥＭ）により撮影し、分析画像Ｍ１として取得する。なお、この分析画像Ｍ１は、ＳＥＭにより撮影された画像を２値化処理した後の２値化画像でもよい。ただし、２値化画像における粒子等が実際の形態と大きく異なる場合には、ＳＥＭにより撮影された２値化処理前の画像のコントラストを調整し、その調整後の画像を２値化処理した画像でもよい。また、分析画像Ｍ１は、ＳＥＭにより撮影された２値化処理前の画像そのものでもよい。ＳＥＭの画像の倍率は、上記のように空気極１１４の上下方向における全体が分析画像Ｍ１に収まるような値に設定され、例えば２００〜２０，０００倍とすることができるが、これに限定されず、適宜変更することができる。分析画像Ｍ１の測定範囲は、特許請求の範囲における所定の範囲に相当する。
【００６６】
（活性層４２０と集電層４１０との境界の決定方法）
空気極１１４を構成する活性層４２０と集電層４１０との境界は、活性層４２０の気孔率が集電層４１０の気孔率より低いという特徴を利用して、以下の方法により特定される。まず、分析画像Ｍ１に対して、上下方向（Ｚ軸方向）に直交する複数の仮想線Ｋを、０．３μｍ間隔で空気極１１４の上側表面から下方に順番に引き、仮想線Ｋ１、Ｋ２、Ｋ３、・・・、Ｋｍ、・・・、Ｋ（ｍ＋９）、Ｋ（ｍ＋１０）、・・・、Ｋｎを得る。そして、各仮想線Ｋにおいて気孔と重複する部分の長さを測定し、気孔と重複する部分の長さの合計を算出し、各仮想線Ｋの全長に対する気孔と重複する部分の長さの合計の比を、当該仮想線Ｋ上に存在する気孔の割合（気孔率Ｋs）とする。次に、各仮想線Ｋの気孔率Ｋs１、Ｋs２、Ｋs３、・・・、Ｋｓｍ、・・・、Ｋｓ（ｍ＋９）、Ｋｓ（ｍ＋１０）、・・・、Ｋsｎのうち、上方側から順番に１０個の仮想線Ｋの気孔率Ｋｓを有する各データ群を設定し、各データ群の１０個の気孔率Ｋｓの平均値（Ａｖｅ）と各データ群の気孔率Ｋｓの標準偏差（σ）を算出する。
【００６７】
上方側から順番に、データ群Ｇ１は、Ｋs１、Ｋs２、・・・、Ｋs１０からなり、データ群Ｇ２は、Ｋs２、Ｋs３、・・・、Ｋｓ１１からなり、データ群Ｇｍは、Ｋsｍ、Ｋs（ｍ＋１）、Ｋs（ｍ＋２）、・・・、Ｋｓ（ｍ＋９）からなり、データ群Ｇ（ｍ＋１）は、Ｋｓ（ｍ＋１）、Ｋｓ（ｍ＋２）、・・・、Ｋｓ（ｍ＋１０）からなる。すなわち、データ群Ｇ（ｍ＋１）とは、データ群Ｇｍから、データ群Ｇｍの１つ目の仮想線Ｋｍの気孔率Ｋｓｍを除いた９個の気孔率（Ｋｓ（ｍ＋１）、・・・、Ｋｓ（ｍ＋９））に、データ群の最後の仮想線Ｋ（ｍ＋９）の次の仮想線Ｋ（ｍ＋１０）の気孔率Ｋｓ（ｍ＋１０）を加えた１０個の気孔率Ｋｓからなる一つの群を意味する。そして、「Ｇ（ｍ＋１）の気孔率Ｋｓの平均値」が「Ｇｍの気孔率Ｋｓの平均値に、Ｇｍの１０個の気孔率Ｋｓの標準偏差（σ）の２倍の値を加えた値」を初めて上回ったとき、または、「Ｇ（ｍ＋１）の気孔率Ｋｓの平均値」が「Ｇｍの気孔率Ｋｓの平均値から、Ｇｍの１０個の気孔率Ｋｓの標準偏差（σ）の２倍の値を減じた値」を初めて下回ったときの、データ群Ｇ（ｍ＋１）の１０個目の気孔率Ｋｓ（ｍ＋１０）に対応する仮想線Ｋ（ｍ＋１０）を、活性層４２０と集電層４１０との境界とする。すなわち、データ群Ｇｍの気孔率Ｋｓの平均値をＧｍＡｖｅ、データ群Ｇ（ｍ＋１）の気孔率Ｋｓの平均値をＧ（ｍ＋１）Ａｖｅ、データ群Ｇｍの気孔率Ｋｓの標準偏差をσｍとしたとき、下記式（１）を満たす初めてのデータ群Ｇ（ｍ＋１）の１０個目の気孔率Ｋｓ（ｍ＋１０）に対応する仮想線Ｋ（ｍ＋１０）を、活性層４２０と集電層４１０との境界とする。この境界が決定されれば、分析画像Ｍ１上において、活性層４２０と集電層４１０とを区別することができる。
｜（Ｇ（ｍ＋１）Ａｖｅ）−（ＧｍＡｖｅ）｜＞２σｍ ・・・（１）
【００６８】
（粒長の測定方法）
空気極１１４の集電層４１０における粒長は、"水谷惟恭、尾崎義治、木村敏夫、山口喬著、「セラミックプロセッシング」、技報堂出版株式会社、1985年3月25日発行、第192頁から第195頁"に記載されている方法（インターセプト方法）に従って特定される。具体的には、上記分析画像Ｍ１において、集電層４１０に、上下方向（Ｚ軸方向）に直交する直線を所定間隔（例えば４μｍ間隔）で複数本引き、各直線上の各粒子にあたる部分の長さを粒長として測定する。対象の部材や領域に位置する１つまたは複数の直線上のすべての粒子についての粒長を計測し、計測値を用いて粒長の平均値等を算出するものとする。
【００６９】
Ｂ．変形例：
本明細書で開示される技術は、上述の実施形態に限られるものではなく、その要旨を逸脱しない範囲において種々の形態に変形することができ、例えば次のような変形も可能である。
【００７０】
上記実施形態（または変形例、以下同様）では、空気極１１４の集電層４１０は、上記関係Ｓ〜Ｖを満たすように構成されているとしているが、集電層４１０が少なくとも上記関係Ｓ〜Ｔを満たすように構成されていれば、単セル１１０の空気極１１４側の表面に発生したクラックが空気極１１４の集電層４１０内をＺ方向に伸展して活性層４２０に至ることが抑制され、単セル１１０の性能低下を抑制することができる。
【００７１】
また、上記実施形態では、空気極１１４は、活性層４２０と集電層４１０との二層構成であるとしているが、空気極１１４は、活性層４２０および集電層４１０以外の他の層を含むとしてもよい。
【００７２】
また、上記実施形態では、燃料電池スタック１００に含まれるすべての単セル１１０について、上記関係Ｓ〜Ｖが満たされた構成であるとしているが、燃料電池スタック１００に含まれる少なくとも１つの単セル１１０について、そのような構成となっていれば、当該単セル１１０について、単セル１１０の空気極１１４側の表面に発生したクラックが空気極１１４の集電層４１０内をＺ方向に伸展して活性層４２０に至ることが抑制され、単セル１１０の性能低下を抑制することができると共に、空気極１１４の導電性低下を抑制することができる。
【００７３】
また、上記実施形態において、燃料電池スタック１００に含まれる単セル１１０の個数は、あくまで一例であり、単セル１１０の個数は燃料電池スタック１００に要求される出力電圧等に応じて適宜決められる。また、上記実施形態における各部材を形成する材料は、あくまで例示であり、各部材が他の材料により形成されてもよい。
【００７４】
本明細書において、部材（または部材のある部分、以下同様）Ａを挟んで部材Ｂと部材Ｃとが互いに対向するとは、部材Ａと部材Ｂまたは部材Ｃとが隣接する形態に限定されず、部材Ａと部材Ｂまたは部材Ｃとの間に他の構成要素が介在する形態を含む。例えば、電解質層１１２と空気極１１４との間に他の層が設けられていてもよい。このような構成であっても、空気極１１４と燃料極１１６とは電解質層１１２を挟んで互いに対向すると言える。
【００７５】
また、上記実施形態では、燃料電池スタック１００は複数の平板形の発電単位１０２が積層された構成であるが、本発明は、他の構成、例えば特開２００８−５９７９７号に記載されているように、複数の略円筒形の燃料電池単セルが直列に接続された構成にも同様に適用可能である。
【００７６】
また、上記実施形態では、燃料ガスに含まれる水素と酸化剤ガスに含まれる酸素との電気化学反応を利用して発電を行うＳＯＦＣを対象としているが、本発明は、水の電気分解反応を利用して水素の生成を行う固体酸化物形電解セル（ＳＯＥＣ）の最小単位である電解セルや、複数の電解セルを備える電解セルスタックにも同様に適用可能である。なお、電解セルスタックの構成は、例えば特開２０１４−２０７１２０号に記載されているように公知であるためここでは詳述しないが、概略的には上述した実施形態における燃料電池スタック１００と同様の構成である。すなわち、上述した実施形態における燃料電池スタック１００を電解セルスタックと読み替え、発電単位１０２を電解セル単位と読み替え、単セル１１０を電解セルと読み替えればよい。ただし、電解セルスタックの運転の際には、空気極１１４がプラス（陽極）で燃料極１１６がマイナス（陰極）となるように両電極間に電圧が印加されると共に、連通孔１０８を介して原料ガスとしての水蒸気が供給される。これにより、各電解セル単位において水の電気分解反応が起こり、燃料室１７６で水素ガスが発生し、連通孔１０８を介して電解セルスタックの外部に水素が取り出される。このような構成の電解セルおよび電解セルスタックにおいても、上記実施形態と同様に、上記関係Ｓ〜Ｖが満たされた構成であるとすれば、単セル１１０の空気極１１４側の表面に発生したクラックが空気極１１４の集電層４１０内をＺ方向に伸展して活性層４２０に至ることが抑制され、単セル１１０の性能低下を抑制することができると共に、空気極１１４の導電性低下を抑制することができる。
【００７７】
また、上記実施形態では、空気極１１４は、活性層４２０と集電層４１０とを含む構成であるとしているが、空気極１１４に代えて、または、空気極１１４と共に、燃料極１１６が、上述の空気極１１４の構成と同様に、活性層と集電層とを含む構成であるとしてもよい。その際、燃料極１１６の集電層が、上述した空気極１１４の集電層４１０と同様に、上記関係Ｓ〜Ｖを満たすように構成されるとしてもよい。このようにすれば、単セル１１０の燃料極１１６側の表面に発生したクラックが燃料極１１６の集電層内をＺ方向に伸展して活性層に至ることが抑制され、単セル１１０の性能低下を抑制することができると共に、燃料極１１６の導電性低下を抑制することができる。
【００７８】
また、上記実施形態では、固体酸化物形燃料電池（ＳＯＦＣ）を例に説明したが、本発明は、溶融炭酸塩形燃料電池（ＭＣＦＣ）といった他のタイプの燃料電池（または電解セル）にも適用可能である。なお、本発明は、ＳＯＦＣやＭＣＦＣ等のガスの温度が比較的高温となり、セル割れや層間剥離が問題となりやすいタイプの燃料電池において、より好適である。
【符号の説明】
【００７９】
２２：ボルト  ２４：ナット  ２６：絶縁シート  ２７：ガス通路部材  ２８：本体部  ２９：分岐部  １００：燃料電池スタック  １０２：発電単位  １０４：エンドプレート  １０６：エンドプレート  １０７：インターコネクタ−燃料電池単セル複合体  １０８：連通孔  １１０：単セル  １１２：電解質層  １１４：空気極  １１６：燃料極  １２０：セパレータ  １２１：孔  １２４：接合部  １３０：空気極側フレーム  １３１：孔  １３２：酸化剤ガス供給連通孔  １３３：酸化剤ガス排出連通孔  １３４：空気極側集電体  １３５：集電体要素  １４０：燃料極側フレーム  １４１：孔  １４２：燃料ガス供給連通孔  １４３：燃料ガス排出連通孔  １４４：燃料極側集電体  １４５：電極対向部  １４６：インターコネクタ対向部  １４７：連接部  １４９：スペーサー  １５０：インターコネクタ  １６１：酸化剤ガス導入マニホールド  １６２：酸化剤ガス排出マニホールド  １６６：空気室  １７１：燃料ガス導入マニホールド  １７２：燃料ガス排出マニホールド  １７６：燃料室  ４１０：集電層  ４２０：活性層
【図１】
0006560621.tif 000002
【図２】
0006560621.tif 000003
【図３】
0006560621.tif 000004
【図４】
0006560621.tif 000005
【図５】
0006560621.tif 000006
【図６】
0006560621.tif 000007
【図７】
0006560621.tif 000008
【図８】
0006560621.tif 000009
【図９】
0006560621.tif 000010